Patent RU-2055080-C1 (RU)
Title: Катализатор полимеризации пропилена, каталитическая система для полимеризации пропилена и способ получения полипропилена полимеризацией пропилена
Inventor: CHARLZ K BYUKHLER
IPC: C08F4/654
Filed: 1991-05-08
Granted: 1996-02-27
Abstract: Использование: для полимеризации олефинов. Сущность изобретения: катализатор полимеризации пропилена в качестве соединений титана содержит добавляемые к носителю тетракрезилат и тетрахлорид титана в виде растворов в инертном углеводороде с последующей промывкой полученного твердого продукта инертным углеводородом. В качестве носителя катализатор содержит продукт последовательного взаимодействия обработанной гексаметидилсилозаном пористой двуокиси кремния с алкоксимагнийхлоридом, тетрахлоридом кремния в растворе инертного углеводорода и трихлорсиланом с последующим отделением и промывкой твердого продукта при следующем соотношении компонентов реакционной смеси, ммоль/г окиси кремния: алкоксихлорид магния 1 - 10; тетрахлорид кремния 0,5 - 25,0, трихлорсилан 0,075 - 3,750; тетракрезилат титана 0,1 - 1,0; тетрахлорид титана 1 - 40. Каталитическая система для полимеризации пропилена содержит катализатор, включающий в качестве соединений титана добавляемые последовательно к носителю тетракрезилат и тетрахлорид титана в виде растворов в инертном углеводороде с последующей промывкой полученного твердого продукта инертным углеводородом. В качестве носителя катализатор содержит продукт последовательного взаимодействия обработанной гексаметилдисилозаном пористой двуокиси кремния с алкоксимагнийхлоридом, тетрахлоридом кремния в растворе инертного углеводорода и трихлорсиланом с последующим отделением и промывкой твердого продукта при следующем соотношении компонентов реакционной смеси, ммоль/г окиси кремния: алкоксихлорид магния 1 - 10; тетрахлорид кремния 0,5 - 25,0; трихлорсилан 0,075 - 3,750; тетракрезилат титана 0,1 - 1,0; тетрахлорид титана 1 - 40. В качестве сокатализатора система содержит триалкилалюминий и диалкилдиалкоксилан при следующем соотношении компонентов, мол.ч: триалкилалюминий 80 - 160; диалкилдиалкоксилан 8 - 16; катализатор (в пересчете на титан) 1. В способе получения полипропилена полимеризацией пропилена используют каталитическую систему, содержащую катализатор, включающий в качестве соединений титана добавляемые последовательно к носителю тетракрезилат и тетрахлорид титана в виде растворов в инертном углеводороде с последующей промывкой полученного твердого продукта инертным углеводородом. В качестве носителя катализатор содержит продукт последовательного взаимодействия обработанной гексаметилдисилозаном пористой двуокиси кремния с алкоксимагнийхлоридом, тетрахлоридом кремния в растворе инертного углеводорода и трихлорсиланом с последующим отделением и промывкой твердого продукта при следующем соотношении компонентов реакционной смеси, ммоль/г окиси кремния: алкоксихлорид магния 1 - 10; тетрахлорид кремния 0,5 - 25,0; трихлорсилан 0,075 - 3,750; тетракрезилат титана 0,1 - 1,0; тетрахлорид титана 1 - 40. В качестве сокатализатора система содержит триалкилалюминий и диалкилдиалкоксилан при следующем соотношении компонентов; мол.ч.: триалкилалюминий 80 - 160; диалкилдиалкоксилан 8 - 16; катализатор (в пересчете на титан) 1. 3 с. п. ф-лы, 2 табл.